Brevet FR2664272A1 — publié le 19920110

PROCEDE D'EPOXYDATION SELECTIVE DE (METH)ACRYLATES INSATURES, NOUVEAUX (METH)ACRYLATES FONCTIONNELS OBTENUS ET LEUR APPLICATION A LA SYNTHESE DE NOUVEAUX POLYMERES. La présente invention se rapporte à l'époxydation sélective de (méth)acrylates insaturés, permettant d'accéder à de nouveaux (méth)acrylates fonctionnels, ainsi qu'à l'application de ceux-ci à la synthèse de nouveaux polymères. L'époxydation de composés organiques insaturés au moyen de peroxyde d'hydrogène et d'un sel d'acide de métal lourd transformé in situ en un sel de peracide correspondant est bien connue depuis longtemps Ainsi, les brevets US-A-2 833 787 et 2 833 788 ont décrit l'époxy- dation de composés éthyléniques non conjugués, par exemple d'alcools monoéthyléniques, au moyen de peroxyde d'hydrogène et de pertungstate de sodium à un p H compris entre 3 et 7 De même, l'article publié dans J Org. Chem, vol 24, pages 54-55 (janvier 1959) décrit l'époxydation d'acides a,p-insaturés au moyen de peroxyde d'hydrogène et de tungstate de sodium à un p H compris entre 4 et 5,5. Il est également connu par Angew Chem Int. Ed Engl 21 ( 1982) 734- 750 l'époxydation d'oléfines au moyen de peroxyde d'hydrogène et de composés de molybdène. De même, J Org Chem ( 1983), vol 48, 3831-3833 décrit l'époxydation d'oléfines à 70 C dans des conditions de catalyse par transfert de phase au moyen de peroxyde d'hydrogène dilué (à moins de 10 %) et de tungstate alcalin soluble dans l'eau, à p H 1,6 et en présence d'un agent de transfert de phase tel qu'un halogénure d'ammonium ou de phosphonium quaternaire, le rapport molaire du peroxyde d'hydrogène à l'oléfine étant égal à 0,6 L'article publié par J Org Chem ( 1985) vol 50, 2688-2690 décrit une réaction similaire effectuée à 50 C en présence de complexes de molybdène et de ligands monodentates, le rapport molaire de peroxyde d'hydrogène à l'oléfine étant égal à 0,2. Enfin, il est connu d'époxyder les oléfines à C dans le chloroforme, en présence d'un catalyseur formé à partir d'acide molybdophosphorique ou tungstophosphorique et de chlorure de cétylpyridinium, au moyen de peroxyde d'hydrogène concentré ( 35 %) et le rapport molaire du peroxyde d'hydrogène à l'oléfine étant égal à 1,5 ou à 1: on pourra lire à ce sujet J Org Chem ( 1987), vol 52, 1868-1870 et J Org Chem ( 1988), vol 53, 3587-3593. Par ailleurs, le brevet US-A-3 459 775 décrit l'époxydation de (méth)acrylate de vinylnorbornène à la température de 50 C, pendant une durée de 7 à 9 heures, au moyen d'acide peracétique Le 2époxyéthylbicyclol 2 2 1 l hept-5 ( 6)-yl (méth)acrylate est obtenu dans ces conditions avec un rendement ne dépassant pas 42 % De même, la demande de brevet JP-A-62/81 378 décrit l'époxydation de l'acrylate de dicyclopentenyloxyéthyle à la température de C, pendant 2 heures, au moyen de peroxyde d'hydrogène à une concentration de 35 % L'acrylate époxydé est obtenu dans ces conditions avec un rendement ne dépassant pas 48 %. Le problème que la présente invention s'est proposé de résoudre consiste, compte tenu des enseignements de l'art antérieur rappelé ci-dessus relatifs à l'époxy- dation de composés organiques à insaturation éthylénique tels que des oléfines, des alcools, des acides ou certains (méth)acrylates, à mettre au point les conditions de l'époxydation sélective d'insaturations non acryliques de composés (méth)acryliques insaturés, en particulier au moyen de peroxyde d'hydrogène Au cours des travaux ayant conduit à la présente invention a également été réalisée avec succès l'époxydation de certains (méth)acrylates insaturés au moyen de peracides organiques Toutefois cette dernière méthode s'est révélée d'une portée moins générale que celle ayant recours au peroxyde d'hydrogène et elle oblige d'autre part à éliminer en fin d'opération l'acide organique formé par la réaction. Ainsi un premier objet de la présente invention consiste en un procédé d'époxydation d'un composé (méth)acrylique insaturé de formule générale: R 1 0 C \ Il C C X R 2 (I) 1/ H 2 C dans laquelle: X est choisi parmi les atomes d'oxygène et de soufre, le radical NH, les radicaux NR 3 dans lesquels R 3 est un groupe alkyle ayant de 1 à 12 atomes de carbone, et les radicaux oxyalkylènes O-(CH 2)n dans lesquels N est un nombre entier allant de 1 à 16 environ, R 2 désigne une chaîne hydrocarbonée comprenant de 2 à atomes de carbone choisie parmi les chaînes alkyles linéaires ou ramifiées, cycloalkyles ou hétérocycloalkyles mono ou polycycliques et alkyl- aryles, ladite chaîne hydrocarbonée comprenant une double liaison oléfinique dans la chaîne, ou en bout de chaîne dans le cas d'une chaîne alkyle ou alkylaryle, ou une double liaison oléfinique exo ou endocyclique dans le cas d'une chaîne cycloalkyle ou hétérocycloalkyle mono ou polycyclique, et R 1 est choisi parmi l'atome d'hydrogène et les radicaux alkyles ayant de 1 à 5 atomes de carbone par action sur ledit (méth)acrylate insaturé, à une température comprise entre 10 C et 60 C environ, d'au moins un composé oxydant choisi parmi: le peroxyde d'hydrogène en présence d'au moins un catalyseur choisi parmi les molybdates et les tungstates alcalins et en présence d'au moins un agent de transfert de phase, et lorsque R 2 désigne une chaîne cycloalkyle ou hétérocycloalkyles polycyclique, un peracide organique ou bien le peroxyde d'hydrogène en présence d'au moins un hétéropolyacide. Un très grand nombre de composés (méth)- acryliques insaturés peuvent être époxydés conformément au procédé selon l'invention On peut citer notamment les acrylates et méthacrylates d'alkyle, de dicyclopentadiényl- oxyéthyle, de cinnamyle, de vinylnorbornyle, de crotyle, de décényle, de dicyclopentényle, d'éthylidènenorbornyle, etc. De préférence le (méth)acrylate insaturé de formule (I) est stabilisé, avant réaction, par l'addition d'une quantité efficace d'au moins un composé tel que l'hydroquinone, le monoéther méthylique de l'hydroquinone, la phénothiazine, la N,N-diéthylhydroxylamine, le nitro- benzène, le di-tertiobutylcatéchol, le p-anilinophénol, le phosphite de di-( 2-éthylhexy)-octylphényle, le bleu de méthylène et leurs mélanges en toutes proportions Par quantité efficace on entend une proportion généralement comprise entre 0,05 et 0,5 % environ en poids du méthacrylate insaturé de formule (I). La réaction à la base du procédé selon l'invention doit être effectuée à une température modérée en évitant les températures supérieures à 50 C environ, qui sont souvent la cause de la polymérisation du composé (méth)acrylique insaturé ou de son époxyde, et les températures inférieures à 10 C environ, pour des raisons cinétiques La réaction selon l'invention est effectuée de préférence en présence d'un solvant, ou d'un mélange de solvants, organique qui peut être choisi notamment parmi les solvants chlorés, tels que le dichloro-l,2-éthane, le chloroforme, le tétrachlorure de carbone, le trichloro- méthane ou le dichlorométhane, et les solvants aromatiques tels que le benzène et le toluène, et en quantité telle que le rapport en volume composé à époxyder/solvant soit supérieur à 1,5 environ. Lorsque la réaction selon l'invention est effectuée en présence d'au moins un agent de transfert de phase, celui-ci est choisi notamment dans la famille des sels, par exemples, des halogénures d'ammonium quaternaire tels que le chlorure de tricaprylylméthylammonium, les chlorures, bromure et iodure de tétrabutylammonium, ou encore dans la famille des sels, par exemple, des halogénures de phosphonium quaternaire tels que les chlorure et bromure de tétrabutylphosphonium et le bromure de tributylhexadécylphosphonium, ou encore pouvant être l'hydrogénosulfate de tétrabutylammonium L'agent de transfert de phase est utilisé de préférence en une proportion molaire, par rapport au composé à époxyder, au moins égale à 0,5 % et plus particulièrement comprise entre 1 % et 3 %. Dans le procédé selon l'invention, le rapport molaire entre le peroxyde d'hydrogène et le composé (méth)- acrylique insaturé a une grande importance il est d'au moins une mole, de préférence 1,5 à 3 moles, de peroxyde d'hydrogène, pour une mole de composé (méth)acrylique insaturé De même, la concentration du peroxyde d'hydrogène, utilisé en solution aqueuse, n'est pas sans influence sur le rendement et sur la sélectivité de la réaction d'époxydation: elle est de préférence comprise entre 5 % et 50 % environ, et plus particulièrement comprise entre 10 % et 35 % Une autre condition réactionnelle importante est le p H du milieu: il sera de préférence choisi entre 1,0 et 3,5 environ, et plus particulièrement entre 1,5 et 2, 5, et sera ajusté au moyen de la quantité nécessaire d'un acide tel que l'acide phosphorique et/ou l'acide sulfurique. Lorsque la réaction d'époxydation est effectuée en présence d'un molybdate ou tungstate alcalin, celui-ci peut être représenté par la formule M 2 M'04 dans laquelle M est choisi de préférence parmi lithium, sodium et potas- sium, et M' est choisi parmi molybdène et tungstène Ce catalyseur est utilisé de préférence en une proportion molaire, par rapport au composé à époxyder, au moins égale à 0,1 % et plus particulièrement comprise entre 0,5 % et 5 %. Un tel catalyseur peut également être modifié par l'addition d'un acide minéral tel que l'acide phosphorique. Lorsque pour la réaction d'époxydation on choisit comme composé oxydant un peracide organique, celui- ci est de préférence un peracide comprenant de 1 à 4 atomes de carbone tel que l'acide performique ou peracétique Il peut être formé in situ par l'action de peroxyde d'hydrogène sur l'acide organique correspondant (formique ou acétique), par exemple en présence d'un peu d'acide sulfurique comme catalyseur Dans le cas de l'emploi d'un peracide organique comme agent oxydant, l'emploi d'un catalyseur métallique et/ou d'un agent de transfert de phase ne sont plus nécessaires. Lorsque pour la réaction d'époxydation on choisit comme agent oxydant l'association de peroxyde d'hydrogène et d'un hétéropolyacide, ce dernier a pour formule générale Hn Aa Dc Oy XH 20 dans laquelle: A représente le phosphore, le bore, le silicium, le germanium, l'étain, l'arsenic, l'antimoine, le cuivre, le nickel, le cobalt, le fer, le cérium, le thorium, le chrome ou un mélange d'au moins deux de ces éléments; D représente le molybdène, le tungstène, le vanadium ou une combinaison d'au moins deux de ces éléments a est un nombre de 0, 1 à 10 c est un nombre de 6 à 18; N est le nombre d'hydrogènes acides dans l'hétéro- polyacide et est un nombre supérieur à 1; y est le nombre d'oxygènes dans l'hétéropolyacide et est un nombre de l'ordre de 10 à 70; et x est le nombre de moles d'eau de cristallisation et est un nombre de O à environ 40. Ces hétéropolyacides sont connus et ils peuvent être préparés par des techniques connues Des hétéropoly- acides particulièrement intéressants sont l'acide phospho- molybdique (H 3 P Mo 12040), l'acide phosphotungstique (H 3 PW 12040) et l'acide silicotungstique (H 4 Si W 12040). La réaction selon l'invention conduit, avec un taux de conversion le plus souvent supérieur à 70 %, de manière sélective à l'époxydation de la double liaison oléfinique de la chaîne R 2 de manière à former un époxyde (méth)acrylique que l'on pourrait représenter par la formule: R 1 O \ Il C C X -' ^-uA CH-CH \ / H 2 C O dans laquelle R 1 et X ont la signification précitée. Celui-ci est formé préférentiellement à l'époxyde de formule: R O \ I 2 C C X R 2 (III) o:l \ CH 2 résultant de l'époxydation de la double liaison acrylique, qui peut néanmoins se former de manière notable dans des conditions particulières, ainsi que de manière plus rare le diépoxyde de formule: R 1 O \ Il C C X '^/-C H-CH- (IV) /3 / Oj O CH 2 résultant de l'époxydation simultanée des deux doubles liaisons oléfinique et acrylique Ce résultat de l'invention est particulièrement surprenant dans la mesure o jusqu'ici, conformément aux documents antérieurs déjà cités, l'époxydation de (méth)acrylates insaturés procédait avec de faibles rendements malgré des températures réactionnelles plus élevées que celles préconisées par la présente invention. Un second objet de la présente invention consiste en une nouvelle famille d'époxydes (méth)- acryliques, susceptibles d'être préparés par le procédé décrit précédemment, et répondant à la formule générale: R 1 O C C X R 4 (V) // H 2 C dans laquelle: X est choisi parmi les atomes d'oxygène et de soufre, le radical NH, les radicaux NR 3 dans lesquels R 5 est un groupe alkyle ayant de 1 à 12 atomes de carbone, et les radicaux oxyalkylènes O-(CH 2)n dans lesquels N est un nombre entier allant de 3 à 16 environ, R 1 est choisi parmi l'atome d'hydrogène et les radicaux alkyles ayant de 1 à 5 atomes de carbone, et R 4 désigne une chaîne hydrocarbonée comprenant de 2 à atomes de carbone choisie parmi les chaînes alkyles linéaires ou ramifiées, cycloalkyles ou hétérocycloalkyles mono ou polycycliques et alkyl- aryles, ladite chaîne hydrocarbonée comprenant un groupe oxiranne dans la chaîne, ou en bout de chaîne dans le cas d'une chaîne alkyle ou alkylaryle, ou un groupe oxiranne exo ou endocyclique dans le cas d'une chaîne cycloalkyle ou hétérocycloalkyle mono- ou polycyclique, à l'exclusion des époxydes de vinylnorbornyle et de dicylopentényloxyéthyle. Parmi ceux-ci on peut citer notamment des méthacrylates époxydés de formule: O Il R 1 C (CH 2) n CH 2 (VI) \/\/ \/ C O c C HH Il' \ CH, O dans laquelle R 1 est choisi parmi l'atome d'hydrogène et le radical méthyle, et N est un nombre entier allant de 3 à 16, des (méth)acrylates de formule: O Il R 1 C CH 2 CHR 2 (VII) \\ / \ / 2 C O CH il O CH 2 O dans laquelle R 1 est choisi parmi l'atome d'hydrogène et le radical méthyle, et R 2 est choisi parmi les radicaux alkyle ayant de 1 à 12 atomes de carbone et les radicaux aryle ayant de 6 à 12 atomes de carbone, ainsi que des (méth)acrylates époxydés de formules: R 1 C f- \C/ \ \R/i C c o (wI) C Hn 2 et R 1 Cc (IX) C O CH 3 Il CH 2 dans lesquelles R 1 est choisi parmi l'atome d'hydrogène et le radical méthyle. Comme exemples représentatifs de cette famille on peut citer les acrylates et méthacrylates de 4,5-époxypentyle, de 5,6-époxyhexyle, de 6, 7-époxyheptyle, de 7,8-époxyoctyle, de 8,9-époxynonyle, de 9,10époxydécyle et de 11,12-époxydodécyle Des exemples de nouveaux (méth)acrylates bifonctionnels-de formule (II) sont les acrylates et méthacrylates de 2,3-époxybutyle et de 3-phényle-2,3-époxypropyle Enfin, les nouveaux (méth)- acrylates époxydés de formules (VIII) et (IX) sont respectivement les acrylate et méthacrylate d'octahydro-2,5-méthano-2 H-undénol 1,2bloxyrényle et d'hydroxy-5 ( 6)lépoxy-2,1 ' éthylel-2 bicyclol 2 2 1 lheptane. Un autre objet de la présente invention consiste en de nouvelles familles, susceptibles d'être formées minoritairement par le procédé décrit précédemment, d'époxydes de formule (III) et de diépoxydes de formule: R 1 O \ Il C C X R 4 (X) O \ un 2 dans laquelle R 1, X et R 4 ont les mêmes significations que dans la formule (V) Ces produits minoritaires de la réaction d'époxydation selon l'invention peuvent en effet être extraits et isolés du mélange réactionnel par les techniques usuelles de séparation. il Encore un autre objet de la présente invention consiste en un procédé d'ouverture de la fonction époxyde d'un époxyde (méth)acrylique de formule (V), caractérisé en ce que ledit époxyde (méth)acrylique est mis à réagir avec un composé choisi parmi les acides forts minéraux, les complexes d'éthérate et trifluorure de bore et les cétones en présence de résines cationiques Selon la nature du composé réactif choisi, les conditions réactionnelles peuvent varier quelque peu et la nature du produit d'ouverture de la fonction époxyde varie également Ainsi lorsque le composé réactif est un acide fort minéral tel que l'acide sulfurique concentré ou l'acide chlorhydrique concentré celui-ci est généralement utilisé en-défaut par rapport à l'époxyde et la réaction a généralement lieu en présence d'eau à une température comprise entre + 100 C et + 50 'C environ et pendant une durée pouvant atteindre jusqu'à 50 heures environ Le produit d'ouverture formé est alors identifié comme le diol correspondant à l'époxyde (méth)acrylique de formule (V), pouvant être représenté schématiquement par la formule R O C C X (XI) 1/ I I H 2 C OH OH Lorsque le composé réactif est un complexe d'éthérate et de trifluorure de bore, celui-ci est utilisé en quantité sensiblement stoechiométrique par rapport à l'époxyde et la réaction a généralement lieu en présence d'un alcool saturé ayant de 1 à 4 atomes de carbone comme solvant réactif et à une température comprise entre -50 'C et + 30 'C environ et pendant une durée pouvant atteindre jusqu'à 30 heures environ Le produit d'ouverture formé est alors identifié comme un éther-alcool pouvant être représenté schématiquement par la formule: R 1 O C C X CH-CH-'-i (XII) H 2 C OHOR dans laquelle R 5 est un radical alkyle ayant de 1 à 4 atomes de carbone provenant de l'alcool solvant. Lorsque le composé réactif est une cétone, la réaction a généralement lieu en présence d'au moins une résine cationique utilisée à raison de 20 à 50 % environ en poids par rapport à l'époxyde (méth)acrylique, à une température comprise entre 10 C et 50 C environ et pendant une durée comprise entre 30 minutes et 3 heures environ. Comme cétone on peut utiliser notamment l'acétone, la méthyléthylcétone, l'acétophénone, la pentanone-3 ou la méthylisobutylcétone, dans un rapport de 1 à 2,5 moles environ pour 1 mole d'époxyde (méth)acrylique Comme résine cationique on peut utiliser toute résine acide échangeuse d'ions telle que par exemple une résine sulfonée de faible granulométrie Le produit d'ouverture formé est alors un dioxolane pouvant être représenté schématiquement par la formule: R O C C X' CH CH (XIII) H 2 C O O C R 6/ dans laquelle R 6 et R 7 sont des groupes alkyles ou aryles provenant de la cétone. Les réactions d'ouverture de la fonction époxyde qui viennent d'être décrites sont applicables à l'ensemble des époxydes méthacryliques de formule (V) mais aussi aux (méth)acrylates de glycidyle, de 2-époxyéthyl- bicyclo l 2 2 1 lhept-5 ( 6)-yl et d'époxydicylopentényloxy- éthyle. Les nouveaux (méth)acrylates époxydés selon l'invention, ainsi que les diols, éther-alcools et dioxolanes qui en dérivent par ouverture de la fonction époxyde comme décrit précédemment, sont des composés possédant une faible odeur Ils se polymérisent facilement et se copolymérisent aussi avec des monomères à insaturation éthylénique, tels que l'éthylène, ainsi que: un acrylate ou méthacrylate d'alkyle dont le groupe alkyle linéaire ou ramifié, le cas échéant substitué, par exemple par au moins un atome d'halogène comme le chlore ou le fluor et/ou par au moins un groupe hydroxyle, possède de 1 à 20 atomes de carbone, un acrylate ou méthacrylate d'aryle tel que le méthacrylate de benzyle, un hydrocarbure vinylaromatique tel que le styrène, le vinyltoluène, l'alphaméthylstyrène, le méthyl-4 styrène, le méthyl-3 styrène, le méthoxy-4 styrène, l'hydroxyméthyl-2 styrène, l'éthyl-4 styrène, l'éthoxy-4 styrène, le diméthyl-3,4 styrène, le chloro-2 styrène, le chloro-3 styrène, le chloro-4 méthyl-3 styrène, le tert -butyl-3 styrène, le dichloro-2,4 styrène, le dichloro-2, 6 styrène et le vinyl-1 naphtalène, un nitrile insaturé tel que l'acrylonitrile ou le méthacrylonitrile, une maléimide N-substituée telle que la N-éthyl- maléimide, la N-isopropylmaléimide, la N-n-butyl- maléimide, la N-isobutylmaléimide, la N-terbutyl- maléimide, la N-n-octylmaléimide, la N-cyclohexyl- maléimide, la N-benzylmaléimide et la N-phényl- maléimide, un anhydride d'acide dicarboxylique insaturé tel que l'anhydride maléique, l'anhydride itaconique, l'anhydride citraconique ou l'anhydride tétrahydrophtalique, l'acide acrylique ou méthacrylique, un acrylate ou méthacrylate de polyol comme les diacrylates et diméthacrylates de l'éthylèneglycol, du propylèneglycol, du 1,3-butanediol, du 1,4-butanediol, du 1,6-hexane-diol, du néopentyl- glycol, du 1,4-cyclohexane-diol, du 1,4-cyclo- hexanediméthanol, du 2,2,4-triméthyl-l,3-pentane- diol, du 2-éthyl-2-méthyl-l,3-propanediol, du 2,2-diéthyl-l,3propanediol, du diéthylèneglycol, du dipropylèneglycol, du triéthylèneglycol, du tripropylèneglycol, du tétraéthylèneglycol, du tétrapropylèneglycol, du triméthyloléthane, du triméthylolpropane, du glycérol, du pentaérythritol, les triacrylates et triméthacrylates du triméthylol- éthane, du triméthylolpropane, du glycérol, du pentaérythritol, les tétraacrylates et tétramétha- crylates du pentaérythritol, les di(méth)acrylates à hexa(méth)acrylates du dipentaérythritol, les poly(méth)acrylates de polyols mono ou polyéthoxy- lés ou mono ou polypropoxylés tels le triacrylate et le triméthacrylate du triméthylolpropane triétho- xylé, du triméthylolpropane tripropoxylé; le triacrylate et le triméthacrylate du glycérol tripropoxylé; le triacrylate, le triméthacrylate, le tétraacrylate et le tétraméthacrylate du pentaérythritol tétraéthoxylé, un acrylamide ou méthacrylamide, un acrylate ou méthacrylate de dialkylaminoalkyle et leurs sels quaternaires, l'acrylate et le méthacrylate de (norbornyloxy-2)-2 éthyle et de (diméthanodécahydronaphtyloxy-2)-2 éthyle, et des oxazolidones acryliques et méthacryliques choisies parmi celles de formule: R 1 O C -C H 2 C O (CH 2)n CH CH 2 (XIV) 0 N R 2 C o et celles de formule: R O C C \ H 2 C O C\H)R 2 (XV) j (ICH 2)n /R 22 | CH N / H 2 C C O O -m formules dans lesquelles: R 1 est choisi parmi l'atome d'hydrogène et le radical méthyle, N est un nombre entier allant de 1 à 12, m est un nombre entier allant de 1 à 3, et R 2 est un radical hydrocarboné, alkyle linéaire, ramifié ou cyclique ou bien aromatique, possédant de 5 à 12 atomes de carbone, lesdites oxazolidones pouvant être obtenues par réaction, entre 30 'C et 90 C, d'un composé portant une fonction (méth)acrylique avec un composé portant au moins une fonction isocyanate, des composés acryliques et méthacryliques choisis parmi ceux de formule R H 2 C =C O A Y P(OR)2 (XVI) c X Il dans laquelle R 1 est choisi parmi l'atome d'hydrogène et le radical méthyle, A est choisi parmi les radicaux (CH 2) pour lesquels N est un nombre entier de 2 à 12 et le radical -(CHH 2 CH 20) d-CH 2 CH 2-, d étant un nombre entier allant de 1 à 20, X est choisi parmi les atomes de soufre et d'oxygène, Y est choisi parmi les atomes de soufre et d'oxygène, avec la condition que X est un atome de soufre et Y est un atome d'oxygène lorsque A est le radical -(CH 2 CH 20) d-CH 2 CH 2, et R est choisi parmi les radicaux alkyle ayant de 1 à 20 atomes de carbone et les groupes -(CH 2) p SR 3 dans lesquels p est un nombre entier allant de 3 à 12 et R 3 est un radical alkyle ayant de 1 à 20 atomes de carbone, ceux de formule: R 1 H 2 C = CO A O o P = X (XVII) C dans laquelle: R 1 est choisi parmi l'atome d'hydrogène et le radical méthyle, A est choisi parmi les radicaux (CH 2)n pour lesquels N est un nombre entier de 2 à 12 et le radical -(CH 2 CH 20)d-CH 2 CH 2-, d étant un nombre entier allant de 1 à 20, et X est choisi parmi les atomes de soufre et d'oxygène, et ceux de formule: R 1 / H 2 C =C O A O P S Z (XVIII) CS III L i Jl 2 O m dans laquelle: R 1 est choisi parmi l'atome d'hydrogène et le radical méthyle, A est choisi parmi les radicaux (CH 2)n pour lesquels N est un nombre entier de 2 à 12, m est un nombre entier allant de 1 à 3, et Z est choisi parmi l'atome d'hydrogène, les radicaux R 2 QH, R 2 étant un radical alkyle ayant de 2 à 12 atomes de carbone et Q étant choisi parmi les atomes d'oxygène et de soufre, et les atomes des métaux des groupes IA, IIA, IIIA, IB, IIB, VIB, VIIB et VIII de la Classification Périodique, avec la condition que Z est choisi parmi l'atome d'hydrogène et les radicaux R 2 OH lorsque m = 1 et que m est la valence de Z lorsque Z est un métal. De tels composés peuvent être préparés par réaction d'un composé acrylique ou méthacrylique de formule: R 1 / H 2 C = CO A YH (XIX) \ / C Il O dans laquelle R 1, A et Y ont les mêmes significations que dans la formule (X), avec un composé pentavalent du phosphore, celui-ci pouvant être par exemple un composé de formule PXT 3 dans laquelle X a la même signification que dans la formule (X) et T désigne un atome d'halogène, ou bien un composé phosphoré de formule: T P(OR)2 (XX) il X dans laquelle R et X ont les mêmes significations que dans la formule (I) et T désigne un atome d'halogène, ou bien le pentasulfure P 255, des composés acryliques et méthacryliques choisis parmi ceux de formule: R 1 H 2 C = CO R 2 CH CHR 6 S P -(-OR 3)2 (XXI) C XH S Il 0 r et ceux de formule: R 1 H 2 C =C O R 2 CH S P -(-OR)2 (XXII) IIl C CHXH S Il I 6 O R 6 formules dans lesquelles: R 1 est choisi parmi l'atome d'hydrogène et le radical méthyle, X est un hétéroatome choisi parmi l'oxygène et le soufre, R 2 est choisi parmi les groupes alkylènes linéaires ou ramifiés, cycloalkylènes et hétérocycloalkylènes mono ou polycycliques, alkylarylènes et arylalkylènes comprenant de 1 à 12 atomes de carbone, R 6 est choisi parmi l'atome drhydrogène et les radicaux alkyles et aryles ayant de 1 à 12 atomes de carbone, et R 3 est choisi parmi les radicaux alkyles et aryles ayant de 1 à 20 atomes de carbone, les groupes -(CH 2)p SR 4 dans lesquels p est un nombre entier allant de 2 à 12 et R 4 est un radical alkyle ayant de 1 à 20 atomes de carbone ou bien un groupe cycloalkyle mono ou poly- cyclique ayant de 4 à 10 atomes de carbone, chaque cycle dudit groupe comprenant de 4 à 6 chainons, et les groupes -(-CH 2-)q O C C = CH 2 dans lesquels q est un Il 15 O R nombre entier allant de 2 à 12 et Rs est choisi parmi l'atome d'hydrogène et le radical méthyle De tels composés peuvent être préparés par réaction d'un époxyde ou épisulfure acrylique ou méthacrylique de formule: R 1 HC = C O R 2 CH CHR 6 (XXIII) \/ \/ C X Il O dans laquelle R 1, R 2, R 6 et X ont les mêmes significations que dans la formule (XI), avec un composé thiophosphoré de formule: (R 30-) 2P SH (XXIV) Il S De tels polymères et copolymères sont obtenus en (co)polymérisant au moins un composé acrylique soufré selon l'invention et, le cas échéant, au moins un comonomère copolymérisable, tel que défini précédemment, en présenced'au moins un initiateur de radicaux libres tel qu'un peroxyde, un hydroperoxyde ou un composé diazo La (co)polymérisation est généralement effectuée à une température comprise entre 50 C et 120 C environ et en utilisant l'un des monomères comme solvant Elle peut également s'effectuer en émulsion dans l'eau, à une température comprise entre 50 C environ et 100 C, en présence d'au moins un agent tensio-actif. Lorsque le comonomère est l'éthylène, on peut utiliser une température de 140 à 300 C environ et une pression de 1000 à 3000 bars environ Lorsque le comonomère est un hydrocarbure vinylaromatique, on peut utiliser une température de 80 à 200 C environ. Les nouveaux époxydes (méth)acryliques selon l'invention ainsi que les produits d'ouverture de la fonction époxyde, tels que les diols correspondants de formule (VII), les éther-alcools correspondants de formule (VIII) et les dioxolanes correspondants de formule (IX), en raison de leur faible odeur et de leur basse viscosité, pourront trouver des applications en tant qu'agents de modification dans les domaines des encres, des adhésifs, des peintures, des revêtements et des résines. Les exemples suivants sont donnés à titre illustratif et non limitatif de la présente invention. EXEMPLE 1 Une solution constituée de 3 millimoles de tungstate de sodium Na 2 WO 4, 2 H 20, 5,1 millimoles d'acide phosphorique 34 % et 120 millimoles de peroxyde d'hydrogène % aqueux, dont le p H est ajusté à 1,0 par une solution d'acide sulfurique 30 %, est additionnée goutte à goutte, en 15 minutes, à une solution constituée de 0,6 millimole de chlorure de tricaprylylméthylammonium (commercialisé sous la dénomination ALIQUAT 336 par la société ALDRICH), et de millimoles de méthacrylate d'allyle (commercialisé par la demanderesse) dans 15 ml de chlorure de méthylène Le mélange est placé sous vive agitation à 20 C Quelques minutes après l'addition, une coloration jaune apparaît puis s'atténue La réaction est suivie en chromatographie en phase gazeuse par analyse de prélèvements réguliers. Après 96 heures, une solution acide de sulfate de fer est ajoutée au mélange réactionnel afin de détruire les peroxydes présents dans le milieu A ce stade sont calculés le taux de conversion de la réaction C (exprimé en %) ainsi que les sélectivités S en époxyde de formule (II) (ici le méthacrylate de glycidyle) et en époxyde de formule (III) indiqués dans le tableau I ci-après. EXEMPLE 2 Un mélange de 0,24 millimole d'acide tungstophosphorique H 3 PW 12040 et de 120 millimoles de peroxyde d'hydrogène 35 % aqueux est additionné goutte à goutte, en 15 minutes, à une solution de 60 millimoles de méthacrylate de dicyclopentényloxyéthyle dans 15 ml de chloroforme Le mélange est placé sous vive agitation à C Après 3 heures la réaction est terminée de la même manière qu'à l'Exemple 1 La conversion et les sélectivités sont indiquées au tableau I ci-après. EXEMPLE 3 Une solution constituée de 1 millimole de tungstate de sodium Na 2 WO 4, 2 H 20, de 1,7 millimole d'acide phosphorique 34 % et de 40 millimoles de peroxyde d'hydro- gène 20 % aqueux, dont le p H est ajusté à 1,7 par une solution d'acide sulfurique 30 %, est additionnée goutte à goutte, en 5 minutes, à un mélange de 0,4 millimole de chlorure de tricaprylylméthylammonium et de 20 millimoles de méthacrylate de dicyclopentényloxyéthyle Le mélange est placé sous vive agitation à 40 C Après 1 heure la réaction est terminée de la même manière qu'à l'Exemple 1. La conversion et les sélectivités sont indiquées au tableau I ci-après. EXEMPLE 4 à 7 On répète le mode opératoire de l'Exemple 3 en dissolvant le mélange de chlorure de tricaprylylméthyl- ammonium et de méthacrylate dans 15 ml d'un solvant. Celui-ci est respectivement le chloroforme (Exemple 4), le tétrachlorure de carbone (Exemple 5), le dichloro-l,2- éthane (Exemple 6) et le toluène (Exemple 7) Après heures (Exemples 5 et 7) ou 6 heures (Exemples 4 et 6) de réaction, la conversion et les sélectivités sont celles *indiquées au tableau I ci-après. Tableau I Exemple C i S(II) | S(III) i 1 74 94 6 2 100 100 O 3 98 100 O 4 98 100 O 92 100 O 6 99 100 O 7 96 100 O EXEMPLES 8 à 10 Dans un réacteur on introduit x grammes de (méth)acrylate époxydé et y grammes de méthacrylate de méthyle puis 0,2 gramme d'azobisisobutyronitrile Après l'avoir purgé à l'azote, on plonge le réacteur dans un bain à 83 C On enregistre la température (exprimée en degrés Celsius) Texo du pic exothermique puis on effectue, après retour à la température du bain thermostatique ( 83 C) une cuisson isotherme pendant 5 heures En sortie de réacteur, le polymère obtenu est lavé au méthanol, broyé puis séché sous vide de 10 mm Hg à 40 C Le tableau II ci-après indique, outre le rendement (Rdt) en polymère exprimé en pourcentage, la température de transition vitreuse Tg du polymère (exprimée en degrés Celsius) ainsi que la solubilité du polymère dans différents solvants, exprimée soit en pourcentage pondéral soit par une observation visuelle (gonflement par exemple). L'époxyde utilisé dans les exemples suivants est soit le méthacrylate de dicyclopentényloxyéthyle (Exemple 8) soit l'acrylate de dicyclopentényloxyéthyle (Exemples 9 et 10). Tableau II Exemple 8 9 10 11 x 10 10 6 5 y O O 4 5 Texo 133 118 nd Rdt 90 80 85 85 Tg + 45 + 39 j + 60 + 75 acétone gonfle O 50 50 méthanol gonfle nd nd nd heptane O O O O acétate -d'éthyle 60 50 50 50 nd: non déterminé EXEMPLE 11 Dans un réacteur on introduit 5 grammes de méthacrylate de méthyle, 5 grammes de méthacrylate de dicyclopentényloxyéthyle, 10 grammes de méthyléthylcétone et 0,2 gramme d'azobisisobutyronitrile Après l'avoir purgé par un courant d'azote, on le plonge dans un bain thermostatique à 83 C et on effectue une cuisson exotherme pendant 5 heures En fin de réaction, le polymère est traité et caractérisé comme aux exemples 8 à 10 (voir tableau II). EXEMPLE 12 L'époxyde (III) de formule H 3 C O \ I 1 C-C-O-CH 2-CH=CH 2 o\ CH 2 formé comme produit secondaire au cours de la synthèse de l'Exemple 1 a été isolé du mélange réactionnel par extraction de la phase aqueuse au moyen de dichlorométhane, lavage à l'eau de la phase organique, séchage sur sulfate de magnésium puis évaporation des solvants Il a ensuite été purifié par chromatographie sur gel de silice, l'éluant étant un mélange d'acétate d'éthyle ( 15 %) et d'éther de pétrole ( 85 %), puis caractérisé par: spectrophotométrie infrarouge au moyen d'un spectromètre PERKIN ELMER 841: le spectre obtenu (figure 1) comporte des bandes caractéristiques à 1745 cm 1, 1650 cm 1, 1175 cm 1, 1145 cm-1 et 1080 cm-1. résonance magnétique nucléaire du proton, au moyen d'un spectromètre JEOL PMX 60 SI: le spectre obtenu (figure 2) montre des déplacements chimiques à ,7-6,1 ppm (m, 1 H), 5,1-5,4 ppm (m, 2 H), 4,5-4,7 ppm (m, 2 H), 3,05 ppm (d, 1 H), 2,7 ppm (d, 1 H) et 1,5 ppm (s, 3 H). EXEMPLE 13 Au cours de l'isolement et de la purification du méthacrylate de glycidyle obtenu au cours de la synthèse de l'Exemple 1, on détecte la présence d'une faible proportion de diépoxyde (IV) de formule H 3 C O C-C O / \ O | OCH 2-CH-CH 2 CH 2 qui a été purifié puis caractérisé comme à l'Exemple 12 par: spectrophotométrie infrarouge: le spectre obtenu (figure 3) comporte des bandes caractéristiques à 2999 cm 1, 1740 cm-1, 1174 cm'1, 1145 cm 1, 1078 cm 1, 1014 cm 1, 908 cm 1 et 864 cm 1. résonance magnétique nucléaire du proton: le spectre obtenu montre des déplacements chimiques à 3,7-4,5 ppm (m, 2 H), 2,5-3,3 ppm (m, 5 H) et 1, 5 ppm (s, 3 H). EXEMPLE 14 L'époxyde du méthacrylate de dicyclopentényl- oxyéthyle préparé à l'Exemple 2 a été caractérisé comme à l'Exemple 12 par: spectrophotométrie infrarouge: le spectre obtenu (figure 4) comporte des bandes caractéristiques à 2954 cm-1, 1722 cm-1, 1639 cm'1, 1453 cm'1, 1169 cmu 1, 1107 cm 1, 941 cm 1 et 836 cm 1. résonance magnétique nucléaire du carbone 13: déplacements chimiques à 167,1 ppm, 136,2 ppm, ,7 ppm, 77,2-81,8 ppm, 65,9 ppm, 59,6-62,0 ppm, 26,0-52,0 ppm et 18,3 ppm. résonance magnétique nucléaire du proton: le spectre obtenu (figure 5) montre des déplacements chimiques à 6,1 ppm (m, 1 H), 5,6 ppm (m, 1 H), 4,25 ppm (m, 2 H), 3,2-3,7 ppm (m, 5 H), et 1,2-2,5 ppm (m, 13 H). EXEMPLE 15 On place dans un réacteur 10 millimoles de méthacrylate d'époxydicyclopentényloxyéthyle, 5 millimoles d'acide sulfurique dans 50 ml d'eau et 20 ml de tétrahydro- furanne Le mélange est agité à 40 C pendant 48 heures. La phase aqueuse est alors extraite au moyen de chlorure de méthylène et distillée azéotropiquement par un mélange d'eau et de toluène, ce qui permet de récupérer 0,57 g de goudrons marrons De son côté, la phase organique est lavée à l'eau, séchée sur sulfate de magnésium, puis on évapore le solvant et on soumet les produits organiques de la réaction à une chromatographie sur colonne de silice, en utilisant des éluants de polarités croissantes: mélange de % d'éther de pétrole et de 15 % d'acétate d'éthyle, puis acétate d'éthyle et enfin méthanol La réaction conduit avec un rendement de 88 % à la formation du diol de formule H 3 C O c 10 C C o (CH 2)2O OH H 2 C OH Ce produit a été caractérisé par: spectrophotométrie infrarouge: le spectre obtenu (figure 6) montre des bandes caractéristiques à 3435 cm 1, 2955 cm- 1, 1722 cm 1, 1638 cm 1, 1452 cm 1, 1320 cm 1, 1297 cm-, 1166 cm 1 et 1106 cm 1. résonance magnétique nucléaire du proton: déplacements chimiques à 6,1 ppm (m, 1 H), 5,55 ppm (m, 1 H), 3,5-4,4 ppm (m, 7 H), 3,3 ppm (m, 2 H, OH), et 1,1-2,7 ppm (m, 13 H). EXEMPLE 16 Dans un réacteur maintenu à -30 C et contenant ml de méthanol on introduit successivement 10 millimoles de méthacrylate de glycidyle puis 10 millimoles d'éthérate de trifluorure de bore à 48 % de BF 3 fraîchement distillé. On laisse ce mélange pendant 2 heures à -30 C sous agitation puis 8 heures à 25 C On récupère alors, avec un rendement de 30 % par rapport au méthacrylate de glycidyle, un mélange des méthacrylates isomères de formules: H 3 C O \ Il C C O CH 2 CHOH CH 2 OCH 3 H 2 C H 3 C O OCH 3 \ 11 / et C C O OCH 2CH 1 H 2 C CH 20 H Le méthacrylate d'hydroxy-2-méthoxy-3 propyle a été caractérisé par spectrophotométrie infrarouge: le spectre obtenu (figure 7) montre des bandes caractéristiques à 3454, 2929, 1722, 1639, 1453, 1321, 1297 et 1171 cm 1. résonance magnétique nucléaire du carbone 13 et du proton: les déplacements chimiques exprimés en ppm sont indiqués dans le tableau III ci-après. EXEMPLE 17 Le processus opératoire de l'Exemple 16 est reproduit en remplaçant le méthacrylate de glycidyle par le méthacrylate de crotyle On récupère avec un rendement de 28 % un mélange des méthacrylates isomères de formules H 3 C O OCH 3 \ 11 / C C O CH 2 CHOH CH H 2 C CH 3 H 3 C O OCH 3 \ 11 / et C C O CH 2 CH H 2 C CHOH CH 3 Le méthacrylate d'hydroxy-2-méthoxy-3 butyle a été caractérisé par: spectrophotométrie infrarouge: le spectre obtenu (figure 8) montre des bandes caractéristiques à 3460, 2933, 1722, 1638, 1453, 1322, 1298 et 1170 cm 1. résonance magnétique nucléaire du carbone 13 et du proton: les déplacements chimiques exprimés en ppm sont indiqués dans le tableau III ci-après. EXEMPLE 18 Le processus opératoire de l'exemple 16 est reproduit en remplaçant le méthacrylate de glycidyle par le méthacrylate d'époxydicyclopentényloxyéthyle On récupère avec un rendement de 24 % un mélange de méthacrylates isomères de formule OH H 3 C O \ 11 II== C C O (CH 2)2 O O / -OCH 3 H 2 C qui est caractérisé par: spectrophotométrie infrarouge: le spectre obtenu (figure 9) montre des bandes caractéristiques à 3435, 2949, 1722, 1638, 1452, 1321, 1296 et 1168 cm-'. résonance magnétique nucléaire du carbone 13 et du proton: les déplacements chimiques exprimés en ppm sont indiqués dans le tableau III ci-après. TABLEAU III Exemple 16 17 18 RMN 13 C 6 (CO) 166,9 167,4 166,9 6 (C=) 135,5 135,9 135,7 6 (CH 2 =) 125,6 125,7 125,3 6 (CH 2-O-CH 3) 73,2 77,4 86,1-89,4 6 (CHOH) 67,9 71,6 76,3 6 (CH 2-O) 65,3 65,9 63,6-65,6-81,2 6 (OCH 3) 58,6 56,3 57,1-57,6 6 (CH 3) 17,8 14,2-18,0 17,8 RMN 1 H 6 (CH 2 =) 6,1 (m,l H) 6,05 (mi, l H) 6,1 (m,l H) ,5 (m,l H) 5,55 (m,l H) 5,5 (inm,l H) 6 (CH 2) 3,2-4,3 3,1-4,2 3,2-3,8 (m,8 H,OH) (m,7 H,OH) (m,8 H,OH) 6 (CH 3) 1,9 (m,3 H) 1,9 (m,3 H) 0,9-2,4 (m,13 H) 6 (CH 3) 1,1 (m, 3 H) 6 (OCH 2) 4,1-4,4 (m,2 H) EXEMPLE 19 Le mode opératoire de l'exemple 16 est reproduit en remplaçant le méthacrylate de glycidyle par l'acrylate d'époxydicyclopentényloxyéthyle On récupère avec un rendement de 50 % un mélange d'acrylates isomères de formule OH O H 2 C = CHC O (CH 2)2 O OCH 3 qui est caractérisé par: spectrophotométrie infrarouge: le spectre obtenu (figure 10) montre des bandes caractéristiques à 3436, 2955, 1728, 1637, 1450, 1297 et 1194 cm 1. résonance magnétique nucléaire du carbone 13 et du proton: les déplacements chimiques exprimés en ppm sont indiqués dans le tableau IV ci-après. EXEMPLE 20 On place dans un réacteur 20 millimoles de méthacrylate de glycidyle, 40 millimoles de méthyléthyl- cétone et 1,02 gramme d'une résine échangeuse d'ions, de granulométrie 20 à 50 mesh, commercialisée sous l'appellation AMBERLIST 15 Le mélange est agité à 25 C pendant 2 heures La réaction conduit avec un rendement de 40 % à la formation de dioxolane de formule H 3 C O \ II C C O CH 2 CH CH 2 / H 2 C O O \ / C / \ H 3 C C 2 H 5 qui est caractérisé par: spectrophotométrie infrarouge: le spectre obtenu (figure 11) montre des bandes caractéristiques à 2982, 1724, 1639, 1453 et 1166 cm 1. résonance magnétique nucléaire du carbone 13 et du proton: les déplacements chimiques exprimés en ppm sont indiqués dans le tableau IV ci-après. EXEMPLE 21 Le dioxolane obtenu à l'Exemple 20 est placé dans un réacteur avec 5 ml d'acide sulfurique à 10 % et ml d'éther diéthylique Le mélange est agité à 25 C pendant 14 heures La réaction conduit avec un rendement de 61 % à la formation du diol de formule H 3 C O 3\ Il C C O CH 2 CHOH CH 2 OH H 2 C EXEMPLE 22 On reproduit le mode opératoire de l'Exemple 20 en remplaçant le méthacrylate de glycidyle par le méthacrylate d'époxycrotyle La réaction conduit avec un rendement de 43 % à la formation de dioxolane de formule H 3 C o \ Il C C O CH 2 CH CH CH 3 H 2 C O O C / \ H 3 C C 2 H 5 qui est caractérisé par: spectrophotométrie infrarouge: le spectre obtenu (figure 12) montre des bandes caractéristiques à 2982, 1723, 1639, 1453 et 1165 cm 1. résonance magnétique nucléaire du carbone 13 et du proton: les déplacements chimiques exprimés en ppm sont indiqués dans le tableau IV ci-après. EXEMPLE 23 Le dioxolane obtenu à l'Exemple 22 est soumis aux conditions opératoires de l'Exemple 21 La réaction conduit avec un rendement de 77 % à la formation du diol de formule H 3 C O \ Il C C O CH 2 CHOH CHOH CH 3 H 2 C TABLEAU IV Exemple 19 20 22 RMN 13 c 6 (CO) 165,1 166,4 166,2 6 (CH 2 =) 130,1 125,4 125,3 6 (C=) 127,4 135,5 136,8 6 (CHOCH 3) 85,6-88,7 6 (CH 2-O) 63,0-65,0-81,5 64,0-73,6 62,8-77,8 l (CHOH) 75,6 6 (OCH 3) 56,8 6 (C Hz) 28,9-49,9 31,1-32,0 29,3-33,0 6 (C-O) 111,1 109,5-111,3 6 (CH 3) 7,6-17,8-23,6 8-15-18-24 RMN 1 H 6 (CH 2 =) 5,6-6,7 (m,3 H) 6,0 (m,l H) 6,0 (m,l H) ,5 (m,l H) 5,45 (m,l H) 6 ( O CH 2),0-4,4 (m,2 H) 3,5-4,4 (m,5 H) 3,5-4,5 (m,4 H) 6 (CH 3) 3,1-3,8 (m,8 H) 1,9 (m,3 H) 1,9 (m,3 H) 6 (OH) 2,7 (m,l H,OH) 6 (CH 2) 0,9-2,4 (m,10 H) p,7-1,8 (m,8 H) 0,7-1, 8 (m,ll H) REVENDICATIONS 1 Procédé d'époxydation d'un composé (méth)acrylique insaturé de formule générale: R 1 O \ Il C C X R 2 (I) H 2 C dans laquelle: X est choisi parmi les atomes d'oxygène et de soufre, le radical NH, les radicaux NR 3 dans lesquels R 3 est un groupe alkyle ayant de 1 à 12 atomes de carbone, et les radicaux oxyalkylènes O-(CH 2)n dans lesquels N est un nombre entier allant de 1 à 16 environ, R 2 désigne une chaîne hydrocarbonée comprenant de 2 à atomes de carbone choisie parmi les chaînes alkyles linéaires ou ramifiées, cycloalkyles ou hétérocycloalkyles mono ou polycycliques et alkyl- aryles, ladite chaîne hydrocarbonée comprenant une double liaison oléfinique dans la chaîne, ou en bout de chaîne dans le cas d'une chaîne alkyle ou alkylaryle, ou une double liaison oléfinique exo ou endocyclique dans le cas d'une chaine cycloalkyle ou hétérocycloalkyle mono ou polycyclique, et R 1 est choisi parmi l'atome d'hydrogène et les radicaux alkyles ayant de 1 à 5 atomes de carbone par action sur ledit (méth)acrylate insaturé, à une température comprise entre 10 C et 60 C environ, d'au moins un composé oxydant choisi parmi: le peroxyde d'hydrogène en présence d'au moins un catalyseur choisi parmi les molybdates et les tungstates alcalins et en présence d'au moins un agent de transfert de phase, et lorsque R 2 désigne une chaîne cycloalkyle ou hétérocycloalkyles polycyclique, un peracide organique ou bien le peroxyde d'hydrogène en présence d'au moins un hétéropolyacide. 2 Procédé d'époxydation selon la revendication 1, caractérisé en ce que la réaction est effectuée en présence d'un solvant chloré ou aromatique. 3 Procédé d'époxydation selon l'une des revendications 1 et 2, un peracide étant choisi comme composé oxydant, caractérisé en ce que ledit peracide est formé in situ par action de peroxyde d'hydrogène sur l'acide organique correspondant. 4 Procédé d'époxydation selon l'une des revendications 1 et 2, l'association de peroxyde d'hydrogène et d'un hétéropolyacide étant choisie comme agent oxydant, caractérisé en ce que ledit hétéropolyacide a pour formule générale Hn Aa Dc Oy x H 2 O dans laquelle: A représente le phosphore, le bore, le silicium, le germanium, l'étain, l'arsenic, l'antimoine, le cuivre, le nickel, le cobalt, le fer, le cérium, le thorium, le chrome ou un mélange d'au moins deux de ces éléments; D représente le molybdène, le tungstène, le vanadium ou une combinaison d'au moins deux de ces éléments; a est un nombre de 0,1 à 10; c est un nombre de 6 à 18; N est le nombre d'hydrogènes acides dans l'hétéro- polyacide et est un nombre supérieur à 1; y est le nombre d'oxygènes dans l'hétéropolyacide et est un nombre de l'ordre de 10 à 70; et x est le nombre de moles d'eau de cristallisation et est un nombre de O à environ 40. Epoxydes (méth)acryliques choisis parmi ceux de formule générale: R 1 O \ Il C C X R 4 (V) H 2 C dans laquelle: X est choisi parmi les atomes d'oxygène et de soufre, le radical NH, les radicaux NR 3 dans lesquels R 3 est un groupe alkyle ayant de 1 à 12 atomes de carbone, et les radicaux oxyalkylènes O-(CH 2)n dans lesquels N est un nombre entier allant de 3 à 16 environ, R 1 est choisi parmi l'atome d'hydrogène et les radicaux alkyles ayant de 1 à 5 atomes de carbone, et R 4 désigne une chaîne hydrocarbonée comprenant de 2 à atomes de carbone choisie parmi les chaînes alkyles linéaires ou ramifiées, cycloalkyles ou hétérocycloalkyles mono ou polycycliques et alkyl- aryles, ladite chaîne hydrocarbonée comprenant un groupe oxiranne dans la chaîne, ou en bout de chaîne dans le cas d'une chaîne alkyle ou alkylaryle, ou un groupe oxiranne exo ou endocyclique dans le cas d'une chaîne cycloalkyle ou hétérocycloalkyle mono- ou polycyclique, à l'exclusion des époxydes de vinylnorbornyle et de dicylopentényloxyéthyle. 6 Procédé d'ouverture de la fonction époxyde d'un époxyde (méth)acrylique selon la revendication 5, caractérisé en ce que ledit époxyde (méth)acrylique est mis à réagir avec un composé choisi parmi les acides forts minéraux, les complexes d'éthérate et trifluorure de bore et les cétones en présence de résines cationiques. 7 Procédé selon la revendication 6, le composé réactif étant un acide minéral fort, caractérisé en ce que la réaction a lieu en présence d'eau à une température comprise entre + 100 C et + 500 C. 8 Procédé selon la revendication 6, le composé réactif étant un complexe d'éthérate et de trifluorure de bore, caractérisé en ce que la réaction a lieu en présence d'un alcool saturé ayant de 1 à 4 atomes de carbone et à une température comprise entre -500 C et + 30 'C. 9 Procédé selon la revendication 6, le composé réactif étant une cétone, caractérisé en ce que la réaction a lieu à une température comprise entre 10 'C et 500 C et en présence d'au moins une résine cationique à raison de 20 à 50 % en poids par rapport à l'époxyde (méth)acrylique.